(57)【特許請求の範囲】
【請求項１】
（ａ）タングステン酸および（ｂ）（Ｈ４Ｎ）（ＯＨ）、（Ｈ３Ｒ１Ｎ）（ＯＨ）、（Ｈ２Ｒ１Ｒ２Ｎ）（ＯＨ）、（ＨＲ１Ｒ２Ｒ３Ｎ）（ＯＨ）および（Ｒ１Ｒ２Ｒ３Ｒ４Ｎ）（ＯＨ）から選ばれる水酸化アンモニウム化合物を反応させることを特徴とするタングステンペルオキシド化合物の製造方法。
（Ｒ１〜Ｒ４は、それぞれ同一でも異なっていても良く、炭素数が１〜１８の直鎖または分岐のアルキル基、シクロアルキル基、またはベンジル基を示し、それらは窒素や酸素を含んでいても良い。）
【請求項２】
前記（ｂ）が（Ｒ１Ｒ２Ｒ３Ｒ４Ｎ）（ＯＨ）で表される化合物であることを特徴とする請求項１に記載の製造方法。
【請求項３】
前記（ｂ）が［（Ｒ１）４Ｎ］（ＯＨ）で表される化合物であることを特徴とする請求項１または２に記載の製造方法。
【請求項４】
前記（ｂ）が［（ｎ−Ｃ４Ｈ９）４Ｎ］（ＯＨ）であることを特徴とする請求項１〜３のいずれかに記載の製造方法。
【請求項５】
生成したタングステンペルオキシド化合物を貧溶媒および良溶媒の積層で精製することを特徴とする請求項１〜４のいずれかに記載の製造方法。
【請求項６】
生成したタングステンペルオキシド化合物を貧溶媒および良溶媒の蒸気拡散で精製することを特徴とする請求項１〜４のいずれかに記載の製造方法。
【請求項７】
貧溶媒がジエチルエーテルであることを特徴とする請求項５または６に記載の製造方法。
【請求項８】
良溶媒がアセトンまたはアセトニトリルであることを特徴とする請求項５または６に記載の製造方法。
【請求項９】
製造されるタングステンペルオキシド化合物が、（Ｒ１Ｒ２Ｒ３Ｒ４Ｎ）２［｛ＷＯ（Ｏ２）２｝２（μ−Ｏ）］、（Ｒ１Ｒ２Ｒ３ＨＮ）２［｛ＷＯ（Ｏ２）２｝２（μ−Ｏ）］、（Ｒ１Ｒ２Ｈ２Ｎ）２［｛ＷＯ（Ｏ２）２｝２（μ−Ｏ）］、（Ｒ１Ｈ３Ｎ）２［｛ＷＯ（Ｏ２）２｝２（μ−Ｏ）］、または（Ｈ４Ｎ）２［｛ＷＯ（Ｏ２）２｝２（μ−Ｏ）］であることを特徴とする請求項１〜８のいずれかに記載の製造方法。
【請求項１０】
製造されるタングステンペルオキシド化合物が、（Ｒ１Ｒ２Ｒ３Ｒ４Ｎ）２［｛ＷＯ（Ｏ２）２｝２（μ−Ｏ）］であることを特徴とする請求項１〜９のいずれかに記載の製造方法。
【請求項１１】
製造されるタングステンペルオキシド化合物が、［（Ｒ１）４Ｎ］２［｛ＷＯ（Ｏ２）２｝２（μ−Ｏ）］であることを特徴とする請求項１〜１０のいずれかに記載の製造方法。
【請求項１２】
製造されるタングステンペルオキシド化合物が、［（ｎ−Ｃ４Ｈ９）４Ｎ］２［｛ＷＯ（Ｏ２）２｝２（μ−Ｏ）］であることを特徴とする請求項１〜１１のいずれかに記載の製造方法。
【請求項１３】
請求項１〜１２のいずれかの方法で製造されたタングステンペルオキシド化合物を触媒として用いて、過酸化水素を酸化剤とするオレフィンのエポキシ化反応を行うことを特徴とするエポキシ化合物の製造方法。
【請求項１４】
オレフィンが脂環式オレフィンであることを特徴とする請求項１３に記載のエポキシ化合物の製造方法。
【請求項１５】
脂環式オレフィンがテトラヒドロインデンであることを特徴とする請求項１４に記載のエポキシ化合物の製造方法。
【発明の詳細な説明】
【技術分野】
【０００１】
本発明は、エポキシ化合物の製造方法において、アルケンのエポキシ化の触媒として有用なタングステンペルオキシド化合物の新規製造方法に関する。また本発明は、該触媒を用いたエポキシ化合物の製造方法に関する。
【背景技術】
【０００２】
アルケンのエポキシ化反応では、様々な触媒系が開発されている。例えば、（１）相関移動触媒：ポリオキソメタレートの存在下、過酸化水素によりエポキシ化する方法（特許文献１、２）、（２）相関移動触媒：タングステン化合物、α−アミノメチルホスホン酸を触媒に用いてエポキシ化する方法（特許文献２）、（３）タングステン化合物とリン化合物の存在下、相関移動触媒無しに過酸化水素によりエポキシ化する方法（特許文献３）などが知られている。
中でも、タングステンペルオキシド触媒を用いたエポキシ化反応では、エポキシドの選択率が高い反応を進行させることができる（非特許文献１）。このタングステン２核触媒は、高過酸化水素中に分散させたタングステン酸に塩化テトラブチルアンモニウムを加えてできた沈殿を精製することで合成されるが、触媒の収率が低く、工業的に製造が難しいという問題があった。
【先行技術文献】
【特許文献】
【０００３】
【特許文献１】特開２００４−１１５４５５号公報
【特許文献２】特開平８−２７１３６号公報
【特許文献３】特開２０１０−１６８３３０号公報
【非特許文献】
【０００４】
【非特許文献１】Ｉｎｏｒｇ．Ｃｈｅｍ．，４６巻，２００７年，ｐ．３７６８−３７７４
【発明の概要】
【発明が解決しようとする課題】
【０００５】
本発明の課題は、アルケンのエポキシ化反応において高い触媒活性を有するタングステンペルオキシド化合物の新規製造方法を提供することを目的とする。また製造された触媒を用いて、工業的に有用なエポキシ化合物の製造方法を提供することを目的とする。
【課題を解決するための手段】
【０００６】
本発明者らは、前記課題を解決するために鋭意研究した結果、原料として、タングステン酸および水酸化アンモニウム化合物を用いた合成法により製造すると、タングステンペルオキシド化合物の収率が著しく向上し、また該タングステンペルオキシド化合物をエポキシ化触媒として使用することによりエポキシ化合物の収率を著しく向上することを見出し、本発明を完成するに至った。
すなわち、本発明は以下のとおりである。
【０００７】
［１］  （ａ）タングステン酸および（ｂ）（Ｈ４Ｎ）（ＯＨ）、（Ｈ３Ｒ１Ｎ）（ＯＨ）、（Ｈ２Ｒ１Ｒ２Ｎ）（ＯＨ）、（ＨＲ１Ｒ２Ｒ３Ｎ）（ＯＨ）および（Ｒ１Ｒ２Ｒ３Ｒ４Ｎ）（ＯＨ）から選ばれる水酸化アンモニウム化合物を反応させることを特徴とするタングステンペルオキシド化合物の製造方法。
（Ｒ１〜Ｒ４は、それぞれ同一でも異なっていても良く、炭素数が１〜１８の直鎖または分岐のアルキル基、シクロアルキル基、またはベンジル基を示し、それらは窒素や酸素を含んでいても良い。）
【０００８】
［２］  前記（ｂ）が（Ｒ１Ｒ２Ｒ３Ｒ４Ｎ）（ＯＨ）で表される化合物であることを特徴とする前記［１］に記載の製造方法。
【０００９】
［３］  前記（ｂ）が［（Ｒ１）４Ｎ］（ＯＨ）で表される化合物であることを特徴とする前記［１］または［２］に記載の製造方法。
【００１０】
［４］  前記（ｂ）が［（ｎ−Ｃ４Ｈ９）４Ｎ］（ＯＨ）であることを特徴とする前記［１］〜［３］のいずれかに記載の製造方法。
【００１１】
［５］  生成したタングステンペルオキシド化合物を貧溶媒および良溶媒の積層で精製することを特徴とする前記［１］〜［４］のいずれかに記載の製造方法。
【００１２】
［６］  生成したタングステンペルオキシド化合物を貧溶媒および良溶媒の蒸気拡散で精製することを特徴とする前記［１］〜［４］のいずれかに記載の製造方法。
【００１３】
［７］  貧溶媒がジエチルエーテルであることを特徴とする前記［５］または［６］に記載の製造方法。
【００１４】
［８］  良溶媒がアセトンまたはアセトニトリルであることを特徴とする前記［５］または［６］に記載の製造方法。
【００１５】
［９］  製造されるタングステンペルオキシド化合物が、（Ｒ１Ｒ２Ｒ３Ｒ４Ｎ）２［｛ＷＯ（Ｏ２）２｝２（μ−Ｏ）］、（Ｒ１Ｒ２Ｒ３ＨＮ）２［｛ＷＯ（Ｏ２）２｝２（μ−Ｏ）］、（Ｒ１Ｒ２Ｈ２Ｎ）２［｛ＷＯ（Ｏ２）２｝２（μ−Ｏ）］、（Ｒ１Ｈ３Ｎ）２［｛ＷＯ（Ｏ２）２｝２（μ−Ｏ）］、または（Ｈ４Ｎ）２［｛ＷＯ（Ｏ２）２｝２（μ−Ｏ）］であることを特徴とする前記［１］〜［８］のいずれかに記載の製造方法。
【００１６】
［１０］  製造されるタングステンペルオキシド化合物が、（Ｒ１Ｒ２Ｒ３Ｒ４Ｎ）２［｛ＷＯ（Ｏ２）２｝２（μ−Ｏ）］であることを特徴とする前記［１］〜［９］のいずれかに記載の製造方法。
【００１７】
［１１］  製造されるタングステンペルオキシド化合物が、［（Ｒ１）４Ｎ］２［｛ＷＯ（Ｏ２）２｝２（μ−Ｏ）］であることを特徴とする前記［１］〜［１０］のいずれかに記載の製造方法。
【００１８】
［１２］  製造されるタングステンペルオキシド化合物が、［（ｎ−Ｃ４Ｈ９）４Ｎ］２［｛ＷＯ（Ｏ２）２｝２（μ−Ｏ）］であることを特徴とする前記［１］〜［１１］のいずれかに記載の製造方法。
【００１９】
［１３］  前記［１］〜［１２］のいずれかの方法で製造されたタングステンペルオキシド化合物を触媒として用いて、過酸化水素を酸化剤とするオレフィンのエポキシ化反応を行うことを特徴とするエポキシ化合物の製造方法。
【００２０】
［１４］  オレフィンが脂環式オレフィンであることを特徴とする前記［１３］に記載のエポキシ化合物の製造方法。
【００２１】
［１５］  脂環式オレフィンがテトラヒドロインデンであることを特徴とする前記［１４］に記載のエポキシ化合物の製造方法。
【発明の効果】
【００２２】
本発明の方法により、従来知られている合成方法と比較してはるかに高い収率で容易にタングステンペルオキシド化合物を得ることができる。
また、本発明の方法で得られたタングステンペルオキシド化合物を触媒として用いることにより、これまでにエポキシ化が難しかったアルケンのエポキシ化反応において、エポキシ化合物の収率を著しく向上することが可能となる。
また、本発明により得られるエポキシ化合物は、半導体封止材、硬化剤、レジスト材料を初め各種工業製品、医薬、農薬等の製造における中間体や原料として有用である。これらを過酸化水素を用いて製造することによって、収率良く、かつ副生成物も少ないことから環境負荷の少ないプロセスとして工業的に有用である。
【発明を実施するための形態】
【００２３】
以下、本発明について説明する。
【００２４】
本発明の方法は、原料として（ａ）タングステン酸と（ｂ）水酸化アンモニウム化合物を用い、これらを反応させることによりタングステンペルオキシド化合物を製造する。
【００２５】
本発明において用いる（ｂ）水酸化アンモニウム化合物は、（Ｈ４Ｎ）（ＯＨ）、（Ｈ３Ｒ１Ｎ）（ＯＨ）、（Ｈ２Ｒ１Ｒ２Ｎ）（ＯＨ）、（ＨＲ１Ｒ２Ｒ３Ｎ）（ＯＨ）、または（Ｒ１Ｒ２Ｒ３Ｒ４Ｎ）（ＯＨ）で表される化合物である。
上記式中、Ｒ１〜Ｒ４は、それぞれ同一でも異なっていても良く、炭素数が１〜１８の直鎖または分岐のアルキル基、シクロアルキル基、ベンジル基などを示し、またそれらは窒素や酸素を含んでいても良い。
【００２６】
Ｒ１〜Ｒ４としては、具体的には、メチル、エチル、プロピル、イソプロピル、ブチル、イソブチル、ｓｅｃ−ブチル、ｔｅｒｔ−ブチル、ペンチル、ヘキシル、ヘプチル、オクチル、ノニル、デシル、ウンデシル、ドデシル、トリデシル、テトラデシル、ペンタデシルなどのアルキル基が挙げられ、途中で分岐や環状になっていても良い。ほかにも、ベンジル基や水酸基が入ったものも可能であり、ベンジルトリメチル、ベンジルトリエチル、２−ヒドロキシエチルトリメチル、ヘキサデシルトリメチル、トリメチル−３−トリフルオロメチルフェニル、トリス（２−ヒドロキシエチル）メチルなどの官能基も挙げられる。また、セチルピリジニウム基なども使用可能である。より好ましくは、炭素数が１〜８の水酸化テトラアルキルアンモニウム、水酸化アルキルピリジニウムである。
【００２７】
（ｂ）水酸化アンモニウム化合物としては、特に（Ｒ１Ｒ２Ｒ３Ｒ４Ｎ）（ＯＨ）で表される化合物が好ましい。このＲ１〜Ｒ４は、各々異なっても又は全て同じでもよいが、全て同じアルキル基であることが好ましい。前記アルキル基は、炭素数が１〜１２の直鎖及び／又は分岐を有するアルキル基であることが好ましく、炭素数が１〜１２の直鎖のアルキル基がより好ましく、炭素数が１〜８の直鎖のアルキル基が更に好ましく、ｎ−ブチルが最も好ましい。したがって、本発明において（ｂ）水酸化アンモニウム化合物としては、水酸化テトラ−ｎ−ブチルアンモニウムが最も好ましい。
【００２８】
本発明の方法では、まずタングステン酸を過酸化水素水に加えて撹拌し、タングステン酸が懸濁ないし溶解した溶液を得る。次に、水酸化アンモニウム化合物を加えることにより反応を行わせる。
このとき使用する過酸化水素水の濃度は任意であるが、安全面や効率の観点から１０％〜７０％の過酸化水素水が好ましい。
タングステン酸の量は、過酸化水素水の濃度に応じて適宜設定し得るものであるが、例えば３０％の過酸化水素水を用いた場合、その使用量は３０％過酸化水素水１００ｍｌに対して、通常５〜５０ｇ、好ましくは１０〜３０ｇの量を添加する。撹拌時間については特に限定はないが、タングステン酸が過酸化水素水に十分に懸濁ないし溶解するに足りる時間であり、通常は１０分〜１０時間である。
タングステン酸と水酸化アンモニウム化合物の比率は特に限定されないが、イオン当量比で（タングステン酸のアニオン）／（カウンターカチオン）が０．０１〜１００の範囲が好ましく、より好ましくは０．１〜１０の範囲である。
【００２９】
反応後、不溶分をろ過し、反応生成物が溶解しているろ液を溶媒（以下、沈殿溶媒と称する。）に添加することにより、沈殿溶媒に不溶なタングステンペルオキシド化合物を沈殿物として析出させて回収することができる。
また、ろ液は沈殿溶媒に添加する前に濃縮しておくことが効率の面から好ましい。濃縮の程度は任意であるが、２〜１０倍に濃縮しておくことが好ましい。
沈殿溶媒はタングステンペルオキシド化合物を析出させることができる溶媒であれば特に限定されるものではないが、ジエチルエーテルとイソプロピルアルコールの混合溶液が特に好ましく用いられる。
【００３０】
上記により得られた沈殿物は、精製処理を施すことが好ましい。精製方法としては、良溶媒および貧溶媒による積層法、または蒸気拡散法が好ましい。
良溶媒および貧溶媒による積層法とは、沈殿物を良溶媒に溶解させた溶液に貧溶媒を少しずつ加え、溶解度の差を利用して結晶成長させる手法である。
また蒸気拡散法とは、沈殿物を良溶媒に溶解させた溶液を、上部を開けた容器に入れ、その容器ごと貧溶媒の入った容器に入れ密封する。しばらくすると、両溶媒の蒸気圧平衡でどちらの容器も同じ比率の溶媒比になり、こちらも溶解度の差を利用して結晶成長させる方法である。
【００３１】
良溶媒としては、タングステンペルオキシド化合物が溶解する限りにおいて特に制限は無く用いることができ、例えば、メタノール、エタノール、ノルマルまたはイソプロパノール、第三級ブタノール等の炭素数１〜６の第一、二、三級の一価アルコール；エチレングリコール、プロピレングリコール、グリセリン、ジエチレングリコール、トリエチレングリコール等の多価アルコール；アセトン、メチルエチルケトン、メチルイソブチルケトン、アセチルアセトン等のケトン類；酢酸メチル、酢酸エチル、酢酸プロピル、酢酸イソプロピル、酢酸ｎ−ブチル、酢酸ｉｓｏ−ブチル、酢酸ｓｅｃ−ブチル、酢酸ｔｅｒｔ−ブチル、安息香酸メチル等のエステル類；エチレンカーボネート、プロピレンカーボネート等、炭酸ジメチルのカーボネート類；ジメチルホルムアミド、ジメチルアセトアミド、ニトロメタン、アセトニトリル、ベンゾニトリル等の窒素化合物などが挙げられる。これらの中でも、メタノール、エタノール、ノルマルまたはイソプロパノール、アセトン、メチルエチルケトン、メチルイソブチルケトン、酢酸メチル、酢酸エチル、酢酸プロピル、酢酸イソプロピル、炭酸ジメチル、ジメチルホルムアミド、ジメチルアセトアミド、アセトニトリル、ベンゾニトリルが好ましく用いられ、アセトンおよびアセトニトリルが特に好ましい。
【００３２】
貧溶媒としては特に限定されるものではなく、例えば、ジエチルエーテル、ジイソプロピルエーテル、ジオキサン、テトラヒドロフラン等のエーテル類；クロロホルム、ジクロロメタン等のハロゲン化炭化水素；ノルマルヘキサン、ノルマルヘプタン等の脂肪族炭化水素；トルエン、キシレン等の芳香族炭化水素；シクロヘキサン、シクロペンタン等の脂環式炭化水素；エチリデンノルボルネン、ビニルノルボルネン、ジシクロペンタジエン等のノルボルネン化合物等が挙げられる。これらの中でも、ジエチルエーテル、ジイソプロピルエーテル、ジオキサン、テトラヒドロフラン、ノルマルヘキサン、ノルマルヘプタン、ノルマルオクタンが好ましく用いられ、ジエチルエーテルが特に好ましい。
【００３３】
良溶媒と貧溶媒の使用割合は任意であり、沈殿物を溶解する良溶媒の量は多すぎると結晶が析出しないため、良溶媒は多すぎない方が好ましい。一方貧溶媒は多すぎると十分な結晶成長ができないため、適度な量が必要である。従って、良溶媒／貧溶媒は容量比で０．００１〜１０００が好ましく、より好ましくは０．０１〜１００の範囲である。
【００３４】
従来知られている方法では、タングステンペルオキシド化合物以外にも不純物が生成し、顕微鏡などを用いて結晶形態を観察しながらの振り分けが必要だったため、工業的には製造が難しく、また収率も低かった。また、従来法ではハロゲンを含む原料を用いていたため、エポキシ化合物にハロゲンが含有するという工業的に使用が限られた触媒であった。
本発明の方法よりタングステンペルオキシド化合物を高い収率で容易に製造することができ、得られるタングステンペルオキシド化合物はハロゲンを含まないため、エポキシ化触媒として使用することにより、低ハロゲンの製品を容易に製造することができる。
【００３５】
本発明の方法により、例えば、（Ｒ１Ｒ２Ｒ３Ｒ４Ｎ）２［｛ＷＯ（Ｏ２）２｝２（μ−Ｏ）］、（Ｒ１Ｒ２Ｒ３ＨＮ）２［｛ＷＯ（Ｏ２）２｝２（μ−Ｏ）］、（Ｒ１Ｒ２Ｈ２Ｎ）２［｛ＷＯ（Ｏ２）２｝２（μ−Ｏ）］、（Ｒ１Ｈ３Ｎ）２［｛ＷＯ（Ｏ２）２｝２（μ−Ｏ）］、（Ｈ４Ｎ）２［｛ＷＯ（Ｏ２）２｝２（μ−Ｏ）］などのタングステンペルオキシド化合物を製造することができるが、これらの化合物に限定されるものではない。なお、化学式中のμは架橋原子を表す。
【００３６】
本発明にかかるタングステンペルオキシド化合物は、プロトン、アルカリ金属カチオン、アルカリ土類金属カチオン、アンモニウムカチオンや四級アルキルアンモニウムカチオン等のカチオンを保有することができる。中でも四級アルキルアンモニウムカチオンが好ましい。不飽和結合化合物のエポキシ化反応において高い触媒活性を有するためである。
【００３７】
本発明の方法より製造されたタングステンペルオキシド化合物は、アルケンのエポキシ化反応の触媒として好適に用いられる。
以下に、本発明の方法より製造された触媒を用いたアルケンのエポキシ化反応について説明する。
【００３８】
アルケンのエポキシ化反応は、タングステンペルオキシド触媒の存在下に、アルケンと酸化剤を接触させることにより行われる。
【００３９】
本発明においてエポキシ化反応に用いるアルケンは特に限定されず、非環式であっても環式であっても使用可能である。具体的には、エチレン、プロピレン、１−ブテン、１−ヘキセン、１−ペンテン、１−ヘプテン、１−オクテン、１−ノネン、１−デセン、１−ウンデセン、１−ドデセン、１−トリデセン、１−テトラデセン、１−ペンタデセン、１−ヘプタデセン、１−オクタデセン、１−ノナデセン、１−エイコセン、１，３−ブタジエン、イソプレン、イソブテン、ジイソブチレン、プロピレンのトリマー、テトラマー類、スチレン、ビニルトルエン、ジビニルベンゼン等の末端オレフィン、２−ブテン、２−オクテン、２−メチル−１−ヘキセン、２，３−ジメチル−２−ブテン等の分子内オレフィン；シクロペンテン、シクロヘキセン、１−フェニル−１−シクロヘキセン、１−メチル−１−シクロヘキセン、シクロヘプテン、シクロオクテン、シクロデセン、シクロペンタジエン、シクロデカトリエン、シクロオクタジエン、ジシクロペンタジエン、メチレンシクロプロパン、メチレンシクロペンタン、メチレンシクロヘキサン、ビニルシクロヘキサン、ノルボルネン、テトラヒドロインデン、インデン、４−ビニル−１−シクロへセン等の脂環式オレフィン、リモネン、α−ピネン、β−ピネン、フェランドレン等のテルペン類が挙げられる。また、アルケンは様々な官能基を有していても良い。官能基の例としては、−ＣＨＯ、−ＣＯＯＨ、−ＣＮ、−ＣＯＯＲ、−ＯＲ（Ｒは、アルキル基、シクロアルキル基、アリール基またはアリールアルキル基を表す。）が挙げられる。また、アリール基、ハロゲン基、ニトロ基、スルホン酸基、カルボニル基、水酸基等の官能基を有していても良い。これらのアルケンのうち、脂肪族炭化水素を用いることが好ましく、中でも、本発明に係る触媒はシクロヘキセン環のエポキシドのような易加水分解性のアルケンのエポキシ化に対して使用可能であるため、脂環式オレフィン化合物がより好ましい。さらに好ましくはテトラヒドロインデンが挙げられる。また、オレフィン部位は、化合物中に１つでも２つでも任意に用いることができる。
【００４０】
エポキシ化反応の酸化剤は、過酸化物であれば特に限定は無く任意であるが、過酸化水素が好ましい。また、その濃度は任意であるが、安全面や効率の観点から１０％〜７０％の過酸化水素水が好ましい。過酸化水素とアルケンの比率は任意であるが、アルケンのオレフィンのモル数に対する過酸化水素のモル数の比が、０．１〜１０の範囲が好ましい。
また、過酸化水素は最初から反応に必要な量を入れても構わないし逐次で投入しても構わない。
【００４１】
タングステンペルオキシド触媒の量は、アルケンのオレフィン量に対して、０．０１ｍｏｌ％〜１０００ｍｏｌ％の任意の量で使用することができる。より好ましくは、０．０５ｍｏｌ％〜１００ｍｏｌ％である。
【００４２】
エポキシ化反応は、水溶性有機化合物中で行なっても良く、また非水溶性有機化合物との二相系、またはこれらの混合物でも反応を行うことができる。使用可能な有機溶媒としては、例えば、メタノール、エタノール、ノルマルまたはイソプロパノール、第三級ブタノール等の炭素数１〜６の第一、二、三級の一価アルコール；エチレングリコール、プロピレングリコール、グリセリン、ジエチレングリコール、トリエチレングリコール等の多価アルコール；エチルエーテル、イソプロピルエーテル、ジオキサン、テトラヒドロフラン等のエーテル類；アセトン、メチルエチルケトン、メチルイソブチルケトン、アセチルアセトン等のケトン類；酢酸メチル、酢酸エチル、酢酸プロピル、酢酸イソプロピル、酢酸ｎ−ブチル、酢酸ｉｓｏ−ブチル、酢酸ｓｅｃ−ブチル、酢酸ｔｅｒｔ−ブチル、安息香酸メチル等のエステル類；エチレンカーボネート、プロピレンカーボネート等、炭酸ジメチルのカーボネート類；ジメチルホルムアミド、ジメチルアセトアミド、ニトロメタン、アセトニトリル、ベンゾニトリル等の窒素化合物；リン酸トリエチル、リン酸ジエチルヘキシル等のリン酸エステル等のリン化合物；クロロホルム、ジクロロメタン等のハロゲン化炭化水素；ノルマルヘキサン、ノルマルヘプタン等の脂肪族炭化水素；トルエン、キシレン等の芳香族炭化水素；シクロヘキサン、シクロペンタン等の脂環式炭化水素；エチリデンノルボルネン、ビニルノルボルネン、ジシクロペンタジエン等のノルボルネン化合物等が挙げられる。
【００４３】
前記溶媒の中でも、炭素数１〜４のアルコール類、クロロホルム、ジクロロメタン、ヘキサン、ヘプタン、ノナン、インダン、インデン、ヒドリンダン、アセトニトリル、ベンゾニトリル、ジメチルスルホキシド、ジメチルホルムアミド、酢酸エチル、酢酸プロピル、酢酸イソプロピル、フタル酸ジメチル、フタル酸ジエチル、フタル酸ジブチル、フタル酸ジオクチル、炭酸ジメチル、エチレンカーボネート、プロピレンカーボネート等や、これらの混合物を用いることが好ましい。
【００４４】
また、上記化合物と水の混合物も使用可能であるし、溶媒を用いないでニートでの反応も行うことができる。
また、エポキシ化反応には相関移動触媒や界面活性剤を使用することも可能である。これらは任意の化合物であるが、より好ましくは、セチルピリジニウムクロライド、セチルピリジニウムブロミド、メチルトリオクチルハイドロゲンサルフェートなどが挙げられる。
【００４５】
エポキシ化反応は、反応温度としては０℃以上１００℃以下で行うことが好ましく、より好ましくは１０℃以上８０℃以下である。反応時間は１分以上４００時間以下が好ましい。より好ましくは６０分以上３００時間以下である。反応圧力は、任意であるが、２０気圧以下が好ましく、より好ましくは１０気圧以下であり、減圧下で反応を行うこともできる。  
【００４６】
本発明の方法で得られるタングステンペルオキシド触媒はこれまでにエポキシ化が難しかった反応において、エポキシ化合物の収率を著しく向上することができるため、工業的に有用なエポキシ化合物を製造することが可能となる。
また、エポキシ化合物を原料とした工業製品では、含有ハロゲンが原因で寿命の劣化や故障することがあり、ハロゲンの低減が望まれている。本発明の方法で得られるタングステンペルオキシド触媒はハロゲンを含まないため、低ハロゲンのエポキシ化合物を容易に製造することができるため、この問題を解決できる。
したがって、本発明の方法で得られるエポキシ化合物に含まれるハロゲン含有量は通常１００質量ｐｐｍ以下であり、さらに蒸留等の精製方法を用いることにより、ハロゲン含有量を１０質量ｐｐｍ以下とすることが出来る。
【実施例】
【００４７】
以下に実施例を挙げて本発明を具体的に説明するが、本発明はこれらにより何ら制限されることはない。
【００４８】
（実施例１）
タングステン酸１ｇを３０％過酸化水素水１０ｍｌ中で１時間半撹拌し、白色の懸濁溶液（Ａ）を得た。この懸濁溶液（Ａ）に水酸化テトラブチルアンモニウム１Ｍ水溶液４ｍｌを加え薄黄色の懸濁溶液（Ｂ）を得た。これをmembrane cellulose acetateで不溶分をろ過し、ろ液を２ｍｌに濃縮した。この溶液をジエチルエーテル／イソプロピルアルコール（１５０ｍｌ／２０ｍｌ）溶液に滴下したところ淡黄色粉末（Ｃ）が生成した。粉末（Ｃ）をろ別し、ジエチルエーテルで洗ったところ、白色粉末（Ｄ）１．４ｇが得られた。
白色粉末（Ｄ）０．５ｇをアセトンに溶解させた後、この溶液をスクリュー管に入れ、ジエチルエーテルをゆっくりと積層させた。これを冷蔵庫で１日静置させたところ、板状結晶（Ｅ）０．３７ｇが得られた。（Ｄ）に対する（Ｅ）の収率は７５％、オーバーオール収率は５２％であった。この結晶（Ｅ）を回収し、ＩＲで測定したところ［（ｎ−Ｃ４Ｈ９）４Ｎ］２［｛ＷＯ（Ｏ２）２｝２（μ−Ｏ）］であることを確認した。触媒合成の収率比較を表１に示す。
【００４９】
（実施例２）
タングステン酸１ｇを３０％過酸化水素水１０ｍｌ中で１時間半撹拌し、白色の懸濁溶液（Ａ）を得た。この懸濁溶液（Ａ）に水酸化テトラブチルアンモニウム１Ｍ水溶液４ｍｌを加え薄黄色の懸濁溶液（Ｂ）を得た。これをmembrane cellulose acetateで不溶分をろ過し、ろ液を２ｍｌに濃縮した。この溶液をジエチルエーテル／イソプロピルアルコール（１５０ｍｌ／２０ｍｌ）溶液に滴下したところ淡黄色粉末（Ｃ）が生成した。粉末（Ｃ）をろ別し、ジエチルエーテルで洗ったところ、白色粉末（Ｄ）１．４ｇが得られた。
白色粉末（Ｄ）１６．９ｍｇをアセトンに溶解させた後、この溶液をスクリュー管小（型番Ｎｏ．１容量４ｍｌ）に入れ、ジエチルエーテルを加えたスクリュー管（型番Ｎｏ．６  容量３０ｍｌ）にスクリュー管小ごと加え蓋をして冷蔵庫で静置した。２２日間放置したところ、板状結晶（Ｆ）が１０．７ｍｇ得られた。（Ｄ）に対する（Ｆ）の収率は６３％、オーバーオール収率は４３％であった。この結晶（Ｆ）を回収し、ＩＲで測定したところ［（ｎ−Ｃ４Ｈ９）４Ｎ］２［｛ＷＯ（Ｏ２）２｝２（μ−Ｏ）］であることを確認した。触媒合成の収率比較を表１に示す。
【００５０】
（実施例３）
実施例１で得られた結晶（Ｅ）を用いてテトラヒドロインデン（以下、ＴＨＩと記す。）のエポキシ化反応を行った。試験管中でＴＨＩ（１ｍｍｏｌ）をアセトニトリル５ｍｌに溶解し、３０％過酸化水素水を２当量加え、その後触媒を５ｍｏｌ％加えた。反応装置は東京理科器械株式会社のChemiStationを用いて撹拌数８００ｒｐｍ、２９３Ｋで反応を行った。８ｈ反応後にガスクロマトグラフィー（ＧＣ）を用いて定量すると、ＴＨＩ転化率６７．８％、モノエポキシド収率２５．２％、ジエポキシド収率１３．８％となった。２１６ｈ反応後ではＴＨＩ転化率９４．７％、モノエポキシド収率２３．９％、ジエポキシド収率６５．７％となった。エポキシド収率比較を表２に示す。
【００５１】
（実施例４）
実施例２で得られた結晶（Ｆ）を用いてＴＨＩのエポキシ化反応を行った。試験管中でＴＨＩ（１ｍｍｏｌ）をアセトニトリル５ｍｌに溶解し、３０％過酸化水素水を２当量加え、その後触媒を５ｍｏｌ％加えた。反応装置は東京理科器械株式会社のChemiStationを用いて撹拌数８００ｒｐｍ、２９３Ｋで反応を行った。８ｈ反応後にＧＣを用いて定量すると、ＴＨＩ転化率６６．２％、モノエポキシド収率２５．０％、ジエポキシド収率１２．５％となった。１２０ｈ反応後ではＴＨＩ転化率８７．４％、モノエポキシド収率３３．０％、ジエポキシド収率４５．１％となった。エポキシド収率比較を表２に示す。
【００５２】
（比較例１）
触媒は非特許文献１に従い合成を行った。タングステン酸６ｇを３０％過酸化水素水中で５０℃で１時間撹拌した。塩化テトラブチルアンモニウム３．３ｇを加えた後、不溶分をろ過し、純水とジエチルエーテルで洗浄したところ、３．５ｇの薄黄色の粉末（Ｇ）を得た。粉末（Ｇ）１．５ｇをアセトンに溶解し、ジエチルエーテルを積層させ１週間静置することで板状結晶と粒状結晶を得た。両方が混ざった結晶を顕微鏡で見ながら板状結晶（Ｈ）のみをピンセットを用いて振り分けたところ０．２ｇ回収することができた。（Ｇ）に対する（Ｈ）の収率は１２％、オーバーオール収率は３．５％であった。この結晶（Ｈ）をＩＲで測定したところ［（ｎ−Ｃ４Ｈ９）４Ｎ］２［｛ＷＯ（Ｏ２）２｝２（μ−Ｏ）］であることを確認した。触媒合成の収率比較を表１に示す。
【００５３】
（比較例２）
結晶（Ｈ）を用いた以外は、実施例３と同様に反応を行った。８ｈ反応後にＧＣを用いて定量すると、ＴＨＩ転化率５５．４％、モノエポキシド収率３０．２％、ジエポキシド収率１２．０％であった。２９２ｈ反応後では、ＴＨＩ転化率９８．４％、モノエポキシド収率１２．８％、ジエポキシド収率６０．９％であった。エポキシド収率比較を表２に示す。
【００５４】
【表１】
0005841460.tif 000002
【００５５】
【表２】
0005841460.tif 000003
【産業上の利用可能性】
【００５６】
本発明の方法により、従来知られている方法と比較してはるかに高い収率で容易にタングステンペルオキシド化合物が得られ、これを触媒とするエポキシ化反応により、これまでにエポキシ化が難しかったエポキシ化合物を高収率で製造できるため、工業的にきわめて有用である。